ПЛЕНКА ИЗ ВОЗОБНОВЛЯЕМОГО СЛОЖНОГО ПОЛИЭФИРА, ИМЕЮЩАЯ НИЗКИЙ МОДУЛЬ УПРУГОСТИ И ВЫСОКОЕ УДЛИНЕНИЕ ПРИ РАСТЯЖЕНИИ

1. Пленка, включающая термопластичную композицию, в которой термопластичная композиция содержит:
по меньшей мере один жесткий возобновляемый сложный полиэфир, имеющий температуру стеклования приблизительно 0°C или выше;
приблизительно от 1 масс.% до 30 масс.% от массы возобновляемого сложного полиэфира по меньшей мере одной полимерной добавки, повышающей ударную прочность; и
приблизительно от 0,1 масс.% до 20 масс.% от массы возобновляемого сложного полиэфира по меньшей мере одного модификатора границы раздела фаз;
причем термопластичная композиция имеет структуру, в которой множество дискретных первичных доменов диспергированы внутри непрерывной фазы, при этом домены содержат полимерную добавку, повышающую ударную прочность, а непрерывная фаза содержит возобновляемый сложный полиэфир;
при этом пленка имеет модуль упругости при растяжении в направлении обработки и перпендикулярно направлению обработки приблизительно 2500 МПа или менее, удлинение при растяжении при разрыве в направлении обработки приблизительно 10% или более, и удлинение при растяжении при разрыве перпендикулярно направлению обработки приблизительно 15% или более, где модуль упругости при растяжении и удлинение при растяжении при разрыве определяют при температуре 23°C в соответствии со стандартом ASTM D638-10, и где отношение температуры стеклования термопластичной композиции к температуре стеклования возобновляемого сложного полиэфира составляет приблизительно от 0,7 до 1,3.
2. Пленка по п. 1, в которой возобновляемый сложный полиэфир является полимолочной кислотой.
3. Пленка по п. 1, в которой возобновляемый сложный полиэфир и термопластичная композиция имеют температуру стеклования приблизительно от 50°C до 75°C.
4. Пленка по п. 1, в которой отношение параметра растворимости для возобновляемого сложного полиэфира к параметру растворимости полимерной добавки, повышающей ударную прочность, составляет приблизительно от 0,5 до 1,5, отношение скорости течения расплава возобновляемого сложного полиэфира к скорости течения расплава полимерной добавки, повышающей ударную прочность, составляет приблизительно от 0,2 до 8, и отношение модуля упругости Юнга возобновляемого сложного полиэфира к модулю упругости Юнга полимерной добавки, повышающей ударную прочность, составляет приблизительно от 2 до 500.
5. Пленка по п. 1, в которой полимерная добавка, повышающая ударную прочность, включает в себя полиолефин, в частности гомополимер пропилена, сополимер пропилена/α-олефина, сополимер этилена/α-олефина или их комбинацию.
6. Пленка по п. 1, в которой модификатор границы раздела фаз имеет кинематическую вязкость приблизительно от 0,7 до 200 сантистокс, определенную при температуре 40°C.
7. Пленка по п. 1, в которой модификатор границы раздела фаз является гидрофобным.
8. Пленка по п. 1, в которой модификатор границы раздела фаз представляет собой кремнийорганическое соединение, сополимер кремнийорганического соединения и простого полиэфира, алифатический сложный полиэфир, ароматический сложный полиэфир, алкилен гликоль, алкандиол, аминоксид, эфир жирной кислоты или их комбинацию.
9. Пленка по п. 1, в которой дискретные домены имеют длину приблизительно от 0,05 мкм до 30 мкм.
10. Пленка по п. 1, дополнительно включающая в себя агент, улучшающий совместимость, полиэпоксидный модификатор или то и другое.
11. Пленка по п. 1, в которой композиция включает полиэпоксидный модификатор, содержащий функционализированный эпоксидом акриловый и/или метакриловый мономерный компонент, в частности сополимер этилена, метилакрилата и глицидилметакрилата.
12. Пленка по п. 1, в которой возобновляемый сложный полиэфир составляет приблизительно 70 масс.% или больше от термопластичной композиции.
13. Пленка по п. 1, в которой пленка имеет модуль упругости при растяжении в направлении обработки и перпендикулярно направлению обработки приблизительно от 50 до 2000 МПа, определенные при температуре 23°C в соответствии со стандартом ASTM D638-10.
14. Пленка по п. 1, в которой пленка имеет удлинение при растяжении при разрыве в направлении обработки приблизительно от 100% до 600% и удлинение при растяжении при разрыве перпендикулярно направлению обработки приблизительно от 100% до 400%, определенные при температуре 23°C в соответствии со стандартом ASTM D638-10.
15. Пленка по п. 1, в которой пленка имеет толщину приблизительно от 1 до 200 мкм.
16. Пленка по п. 1, в которой пленка является многослойной пленкой, включающей в себя несущий слой и по меньшей мере один дополнительный слой, где несущий слой содержит термопластичную композицию.
17. Абсорбирующее изделие, включающее в себя по существу непроницаемый для жидкости слой, при этом слой содержит пленку по любому из предшествующих пунктов.
18. Абсорбирующее изделие по п. 17, дополнительно включающее в себя абсорбирующую внутреннюю часть, расположенную между как по существу непроницаемым для жидкости слоем и проницаемым для жидкости слоем.
19. Абсорбирующее изделие по п. 17, в котором пленка соединена с материалом нетканого полотна.